(57)【要約】      （修正有）【課題】元から含有している臭気有機物と殺菌・滅菌処理の際に発生する臭気と、内容物自体から生じる臭味成分に対して、高い吸着または分解作用による消臭効果を長期間にわたって発揮する、液体内容物用積層体、及び該積層体を用いた包装材料、包装体の提供。【解決手段】基材層２と中間層４とシーラント層６とを含む、液体内容物用消臭積層体１であって、基材層はポリオレフィン系樹脂層２ａと紙層２ｂとを含み、中間層はバリア層を含み、シーラント層は消臭体とヒートシール性熱可塑性樹脂とを含有し、消臭体はＳｉＯ2／Ａｌ2Ｏ3モル比が３０／１〜８０００／１の疎水性ゼオライト、化学吸着剤担持無機多孔体、無機臭気分解剤なる群から選ばれる、１種または２種以上を含み、無機臭気分解剤は金属酸化物または金属塩を、無機物に混錬または担持させたものであり、シーラント層中の消臭体の合計の含有率が、０．２質量％以上１５質量％以下である。【選択図】図１
2020001272.tif 000002
【特許請求の範囲】
【請求項１】
少なくとも、基材層と、中間層と、シーラント層とを含む、液体内容物用消臭積層体であって、
前記基材層は、ポリオレフィン系樹脂層と紙層とを含み、
前記中間層はバリア層を含み、
前記シーラント層は、消臭体とヒートシール性熱可塑性樹脂とを含有し、
前記消臭体は、ＳｉＯ2／Ａｌ2Ｏ3モル比が３０／１〜８０００／１の疎水性ゼオライト、化学吸着剤担持無機多孔体、無機臭気分解剤なる群から選ばれる、１種または２種以上を含み、
前記無機臭気分解剤は、金属酸化物または金属塩を、無機物に混錬または担持させたものであり、
前記シーラント層中の前記消臭体の合計の含有量が、０．２質量％以上、１５質量％以下である、液体内容物用消臭積層体。
【請求項２】
前記消臭体が、熱可塑性樹脂と、予め、消臭体／熱可塑性樹脂の質量比が、０．５／９９．５〜４０／６０の割合で溶融混練されている、
請求項１に記載の、液体内容物用消臭積層体。
【請求項３】
前記ヒートシール性熱可塑性樹脂のメルトフローレートは、０．２ｇ／１０分以上、１０．０ｇ／１０分以下である、
請求項1または２に記載の、液体内容物用消臭積層体。
【請求項４】
前記シーラント層が、前記消臭体を含有する消臭シーラント層と、前記消臭体を含有しない非消臭シーラント層とを含み、
前記非消臭シーラント層が、前記消臭シーラント層の片面および／または両面に、接して積層されている、
請求項１〜３の何れか１項に記載の、液体内容物用消臭積層体。
【請求項５】
前記化学吸着剤担持無機多孔体が、銅、亜鉛、銀、白金、鉄、コバルトなる群から選択される、１種または２種以上の元素を含有する、
請求項１〜４の何れか１項に記載の、液体内容物用消臭積層体。
【請求項６】
前記無機臭気分解剤が、銅、亜鉛、銀、白金、鉄、コバルトなる群から選択される、１種または２種以上の元素を含有する、
請求項１〜５の何れか１項に記載の、液体内容物用消臭積層体。
【請求項７】
前記消臭体は、前記疎水性ゼオライト、前記化学吸着剤担持無機多孔体、前記無機臭気分解剤なる群から選ばれる２種または３種を含有し、
前記シーラント層中の前記消臭体の合計の含有量が、０．２質量％以上、１０質量％以下である、
請求項１〜６の何れか１項に記載の、液体内容物用消臭積層体。
【請求項８】
請求項１〜７の何れか１項に記載の液体内容物用消臭積層体から作製された、酒類用消臭包装材料。
【請求項９】
請求項８に記載の酒類用消臭包装材料から作製された、酒類用消臭包装体。
【発明の詳細な説明】
【技術分野】
【０００１】
本発明は、包装材料が元から含有している溶出性の有機物と、殺菌・滅菌処理の際に包装材料から発生する臭気成分とが、包装体内の内容物に移って内容物に変味や変臭を与えてしまうことを防ぎ、且つ内容物自体から生じる臭味成分に対する臭味改善効果を有する、長期間の耐臭味変化性に優れた、包装材料、及び該包装材料を用いて作製した、消臭包装体に関する。
【背景技術】
【０００２】
包装材料において、臭気を吸着する臭気吸着剤を内包した包装材料が提案されている（特許文献１）。このような包装材料においては、合成ゼオライトや活性炭といった臭気吸着剤が、樹脂材料中に練り込まれている。
しかしながら、このような包装材料は、臭気だけでなく、大気中の湿気をも吸着し、且つ、一度吸着した臭気を、脱離させてしまうという問題があるため、十分な臭気吸着効果が得られていない。
【０００３】
無機多孔体上に化学吸着剤を担持させてなる臭気吸着剤を含有した包装材料も知られているが（特許文献２）、主な吸着対象物は特定の官能基を有する臭気成分を吸着するのみであって、樹脂材料を選定しない状況では、官能基を有さない有機物の発生量を抑制できず、臭気成分を十分に吸着し得るものではない。
【先行技術文献】
【特許文献】
【０００４】
【特許文献１】特許第２５３８４８７号公報
【特許文献２】特開２０１４−２３３４０８公報
【発明の概要】
【発明が解決しようとする課題】
【０００５】
本発明は、上述の問題を解決し、製造適正に優れ、積層体が元から含有している臭気有機物と、ＵＶ照射、ホットパック、ボイル、γ線照射、ＥＢ照射等の殺菌・滅菌処理の際に、積層体を構成する樹脂の分解等により発生する臭気と、本発明の積層体を用いて包装袋充填体を作製した場合における内容物自体から生じる臭味成分に対して、高い吸着または分解作用による消臭効果を長期間にわたって発揮してする、内容物への長期間の耐臭味変化性に優れた液体内容物用積層体、及び該積層体を用いた包装材料、包装体を提供することを目的とする。
【課題を解決するための手段】
【０００６】
本発明者らは、種々検討の結果、少なくとも、少なくとも、特定の、基材層、中間層、消臭体とヒートシール性熱可塑性樹脂とを含有するシーラント層を含む積層体が、上記の目的を達成することを見出した。
【０００７】
すなわち、本発明は、以下の点を特徴とする。
１．少なくとも、基材層と、中間層と、シーラント層とを含む、液体内容物用消臭積層体であって、
前記基材層は、ポリオレフィン系樹脂層と紙層とを含み、
前記中間層はバリア層を含み、
前記シーラント層は、消臭体とヒートシール性熱可塑性樹脂とを含有し、
前記消臭体は、ＳｉＯ2／Ａｌ2Ｏ3モル比が３０／１〜８０００／１の疎水性ゼオライト
、化学吸着剤担持無機多孔体、無機臭気分解剤なる群から選ばれる、１種または２種以上を含み、
前記無機臭気分解剤は、金属酸化物または金属塩を、無機物に混錬または担持させたものであり、
前記シーラント層中の前記消臭体の合計の含有量が、０．２質量％以上、１５質量％以下である、液体内容物用消臭積層体。
２．前記消臭体が、熱可塑性樹脂と、予め、消臭体／熱可塑性樹脂の質量比が、０．５／９９．５〜４０／６０の割合で溶融混練されている、
上記１に記載の、液体内容物用消臭積層体。
３．前記ヒートシール性熱可塑性樹脂のメルトフローレートは、０．２ｇ／１０分以上、１０．０ｇ／１０分以下である、
上記1または２に記載の、液体内容物用消臭積層体。
４．前記シーラント層が、前記消臭体を含有する消臭シーラント層と、前記消臭体を含有しない非消臭シーラント層とを含み、
前記非消臭シーラント層が、前記消臭シーラント層の片面および／または両面に、接して積層されている、
上記１〜３の何れかに記載の、液体内容物用消臭積層体。
５．前記化学吸着剤担持無機多孔体が、銅、亜鉛、銀、白金、鉄、コバルトなる群から選択される、１種または２種以上の元素を含有する、
上記１〜４の何れかに記載の、液体内容物用消臭積層体。
６．前記無機臭気分解剤が、銅、亜鉛、銀、白金、鉄、コバルトなる群から選択される、１種または２種以上の元素を含有する、
上記１〜５の何れかに記載の、液体内容物用消臭積層体。
７．前記消臭体は、前記疎水性ゼオライト、前記化学吸着剤担持無機多孔体、前記無機臭気分解剤なる群から選ばれる２種または３種を含有し、
前記シーラント層中の前記消臭体の合計の含有量が、０．２質量％以上、１０質量％以下である、
上記１〜６の何れかに記載の、液体内容物用消臭積層体。
８．上記１〜７の何れかに記載の液体内容物用消臭積層体から作製された、酒類用消臭包装材料。
９．上記８に記載の酒類用消臭包装材料から作製された、酒類用消臭包装体。
【発明の効果】
【０００８】
本発明の消臭積層体は、特定の消臭体とヒートシール性熱可塑性樹脂を含有するシーラント層を有しているため、臭気を効率的に吸着または分解して消臭することと、優れたヒートシール性を発揮することができる。
【０００９】
臭気には、積層体が元から含有している臭気性の有機物と、ＵＶ照射、γ線照射、ＥＢ照射、ホットパック、ボイル等の殺菌・滅菌処理の際に積層体を構成する樹脂の分解等により発生する臭気と、本発明の消臭積層体を用いて包装袋充填体を作製した場合における液体内容物自体から生じる臭味成分による臭気とがあり、本発明の消臭積層体は、上記臭気が液体内容物へ移ることまたは残留することを抑制し、内容物の臭味変化を抑制することができる。
【００１０】
そして、且つ、一度吸着した臭気を脱離し難く効率的に臭気吸着し、臭気分解を行うことが可能であるため消臭能が低下せず、長期にわたって高い消臭効果を発揮することができる。
【００１１】
さらに、本発明の消臭積層体は、基材層にポリオレフィン系樹脂層と紙層とを含み、中間層にバリア層を含むため、耐有機溶剤性とガスバリア性に優れる。
【００１２】
したがって、本発明の消臭積層体は、殺菌・滅菌処理に付される、食品や医薬品、医療品の包装材料用途として好適である。特に液体の内容物に対して消臭効果が高く、特に、酒類に対して大きな効果を発揮する。
【図面の簡単な説明】
【００１３】
【図１】本発明の消臭積層体の層構成について、その一例を示す概略的断面図である。
【図２】本発明の消臭積層体の層構成について、別態様の一例を示す概略的断面図である。
【図３】本発明の消臭積層体の層構成について、さらに別態様の一例を示す概略的断面図である。
【図４】化学吸着剤担持無機多孔体の臭気物質に対する吸着機構を示す図である。
【発明を実施するための形態】
【００１４】
本発明の消臭積層体、及び該消臭積層体を用いて作製した消臭包装材料、消臭包装体について、以下に更に詳しく説明する。具体例を示しながら説明するが、本発明はこれに限定されるものではない。
【００１５】
＜消臭積層体の層構成＞
本発明の消臭積層体は、図１に示すように、少なくとも基材層、中間層、シーラント層を含む。さらには、必要に応じて、図２、３に示すように、中間層や接着層等の他の層を含むこともできる。
【００１６】
＜基材層＞
本発明における基材層は、熱可塑性樹脂、紙材等を含むことができるが、これらには限定されない。さらに基材層は、上記を含む層のそれぞれを、１層または２層以上含むこともできる。
【００１７】
また、基材層を構成する各層間には、接着性を向上させるために、接着剤層を設けたり、各層の表面に、必要に応じて、予め、所望の表面処理層を設けたりすることができる。
【００１８】
例えば、コロナ放電処理、オゾン処理、酸素ガスまたは窒素ガス等を用いた低温プラズマ処理、グロー放電処理、化学薬品等を用いたる酸化処理等の前処理を任意に施して、コロナ処理層、オゾン処理層、プラズマ処理層、酸化処理層等を形成して設けることができる。
【００１９】
或いは、表面に、プライマーコート剤層、アンダーコート剤層、アンカーコート剤層、接着剤層、蒸着アンカーコート剤層等の各種コート剤層を任意に形成して、表面処理層とすることもできる。
【００２０】
上記の各種コート剤層には、例えば、ポリエステル系樹脂、ポリアミド系樹脂、ポリウレタン系樹脂、エポキシ系樹脂、フェノール系樹脂、（メタ）アクリル系樹脂、ポリ酢酸ビニル系樹脂、ポリエチレンもしくはポリプロピレン等のポリオレフイン系樹脂またはその共重合体ないし変性樹脂、セルロース系樹脂等をビヒクルの主成分とする樹脂組成物を用いることができる。
【００２１】
基材層の厚さは、素材にもよるが、樹脂フィルムの場合には、好ましくは５〜３０μｍ、より好ましくは１０〜３０μｍである。
【００２２】
上記の要件を満たす基材層用のフィルムは、商業的にも入手可能であり、本発明におい
て好適に用いられるものとしては、例えば、東洋紡株式会社製の二軸延伸ＰＥＴフィルムＥ５１００（厚さ１２μｍ、片面コロナ処理）、二軸延伸ＰＥＴフィルムＥ５２００（厚さ１２μｍ、両面コロナ処理）、ユニチカ株式会社製の二軸延伸ナイロンフィルムＯＮＢＣ（厚さ１５μｍ、両面コロナ処理）が挙げられる。
【００２３】
（基材層の熱可塑性樹脂）
基材層に用いられる熱可塑性樹脂は、フィルム状に成型されて用いられるもの、あるいは紙材等に塗布、含浸、コーティング等されて用いられるものであり、化学的または物理的強度に優れることが好ましい。
【００２４】
このような樹脂としては、例えば、ポリエチレン系樹脂またはポリプロピレン系樹脂等のポリオレフイン系樹脂、環状ポリオレフイン系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ（メタ）アクリル系樹脂、ポリカーボネート系樹脂、ポリエチレンテレフタレート、ポリエチレンナフタレート等のポリエステル系樹脂、各種のナイロン等のポリアミド系樹脂、ポリウレタン系樹脂、アセタール系樹脂、セルロース系樹脂等の各種の樹脂が挙げられる。
【００２５】
本発明においては、上記樹脂の中でも、ポリエステル系樹脂、ポリオレフイン系樹脂、またはポリアミド系樹脂のフィルムまたはシートを使用することが好ましく、特に、ポリオレフイン系樹脂が好ましい。
【００２６】
本発明において、基材層に用いられる熱可塑性樹脂は、公知公用の各種製膜法でフィルム化することができる。
【００２７】
例えば、１種の樹脂を使用して、押し出し法、キャスト成形法、Ｔダイ法、切削法、インフレーション法等の製膜化法を用いて製膜する方法、２種以上の樹脂を使用して多層共押し出し製膜する方法、２種以上の樹脂を製膜する前に混合して上記製膜法で製膜する方法、等が挙げられる。さらに、テンター方式やチューブラマ方式等を利用して１軸または２軸方向に延伸したフィルムとすることができる。
【００２８】
または、紙材や樹脂フィルム上に、１種または２種以上の樹脂を、塗布及び乾燥してコーティングしたり、Ｔダイ法等によって溶融した樹脂を積層することもできる。
【００２９】
なお、熱可塑性樹脂には、その製膜化に際して、例えば、フィルムの加工性、耐熱性、耐候性、機械的性質、寸法安定性、抗酸化性、滑り性、離形性、難燃性、抗カビ性、電気的特性、強度等を改良、改質する目的で、種々のプラスチック配合剤や添加剤等を添加することができ、その添加量としては、極く微量から数十％まで、その目的に応じて、任意に添加することができる。
【００３０】
上記において、一般的な添加剤としては、例えば、滑剤、架橋剤、酸化防止剤、紫外線吸収剤、光安定剤、充填剤、補強剤、帯電防止剤、顔料、改質用樹脂等を使用することができる。
【００３１】
（紙材）
本発明の消臭積層体が液体内容物用紙容器を構成する場合、特に、液体内容物がアルコールを含有している場合には、紙材を該紙容器を構成する基本素材と用いることができる。
【００３２】
紙材としては、賦型性、耐屈曲性、剛性、腰、強度等を有するものを使用することがで
き、例えば、強サイズ性の晒または未晒の紙材、あるいは、純白ロール紙、クラフト紙、板紙、加工紙、ミルク原紙、その他等の各種の紙材を使用することができる。また、これらの紙を複数層重ねたものであってもよい。
【００３３】
また、本発明において、上記の紙材の坪量は、１０〜６００ｇ／ｍ2が好ましく、８０〜６００ｇ／ｍ2がより好ましく、剛性が要求される場合には、１００〜５００ｇ／ｍ2が好ましく、２５０〜４５０ｇ／ｍ2がより好ましい。
【００３４】
＜接着層＞
本発明では、図２に示すように、接着層によって、各層間を接着することも可能である。
【００３５】
接着層は、ドライラミネート用接着剤、ＥＣ（エクストルージョンコート）用接着剤、ノンソルベントラミネート用接着剤、任意のアンカーコート剤等からなる層であってよい。
【００３６】
接着剤は、熱硬化型、紫外線硬化型、電子線硬化型等であってよく、水性型、溶液型、エマルジョン型、分散型等のいずれの形態でもよく、また、その性状は、フィルム／シート状、粉末状、固形状等のいずれの形態でもよく、更に、接着機構については、化学反応型、溶剤揮発型、熱溶融型、熱圧型等のいずれの形態でもよい。
【００３７】
このような接着層を形成する成分としては、ポリ酢酸ビニルや酢酸ビニル−エチレン共重合体等のポリ酢酸ビニル系接着剤、ポリアクリル酸とポリスチレン、ポリエステル、ポリ酢酸ビニル等との共重合体からなるポリアクリル酸系接着剤、シアノアクリレート系接着剤、エチレンと酢酸ビニル、アクリル酸エチル、アクリル酸、メタクリル酸等のモノマーとの共重合体からなるエチレン共重合体系接着剤、セルロース系接着剤、ポリウレタン系接着剤、ポリエステル系接着剤、ポリアミド系接着剤、ポリイミド系接着剤、ＬＤＰＥ等のポリオレフィン系接着剤、尿素樹脂又はメラミン樹脂等からなるアミノ樹脂系接着剤、フェノール樹脂系接着剤、エポキシ系接着剤、反応型（メタ）アクリル系接着剤、クロロプレンゴム、ニトリルゴム、スチレン−ブタジエンゴム等からなるエラストマー系接着剤、シリコーン系接着剤、アルカリ金属シリケート、低融点ガラス等からなる無機系接着剤等が挙げられる。
【００３８】
ドライラミネーションコートする際は、例えば、接着層用の樹脂組成物を一方の層上に塗布し乾燥させて、もう一方の接着対象層を重ねて積層した後に、３０〜１２０℃で数時間〜数日間エージングすることで、接着剤を硬化させて積層することができる。
【００３９】
ＥＣ用接着剤を用いる場合は、エクストルージョンコート用接着剤を加熱し溶融させて、Ｔダイスで必要な幅方向に拡大伸張させてカーテン状に押出し、該溶融物を接着対象層上へ流下させて、ゴムロールと冷却した金属ロールとで挟持することで、接着層の形成と接着対象層への接着と積層を同時に行う。
【００４０】
消臭接着層がエクストルージョン法によって形成されることで、消臭接着層を無溶剤で形成することが容易であり、溶剤臭の発生を防止できる。
【００４１】
ＥＣ用接着剤には、公知のエクストルージョンコート用接着剤を用いることができる。
【００４２】
例えば、汎用のポリエチレンや、ポリプロピレン、メチルペンテンポリマー、酸変性ポリオレフィン系樹脂等の熱可塑性樹脂、及びこれらの混合物等が好適であるが、これらの樹脂に限定されない。
【００４３】
ノンソルベントラミネート用接着剤を用いる場合は、公知のノンソルベントラミネート用接着剤を、溶媒へ分散または溶解せずに接着剤自身を層上に塗布し乾燥させて、もう一方の接着対象層を重ねて積層した後に、３０〜１２０℃で数時間〜数日間エージングすることで、接着剤を硬化させて積層する。
【００４４】
アンカーコート剤としては、例えば、有機チタン系、イソシアネート系、ポリエチレンイミン系、酸変性ポリエチレン系、ポリブタジエン系等のアンカーコート剤を使用することができる。
【００４５】
塗布手段としては、例えばロールコート、グラビアロールコート、キスコート等が挙げられ、そのコーティング量としては、０．１〜１０ｇ／ｍ2（乾燥状態）位が望ましい。接着剤のコーティング量を上記範囲とすることで、良好な接着性が得られる。
【００４６】
＜消臭体＞
本発明において、消臭体は、消臭作用を奏する化合物であり、ＳｉＯ2／Ａｌ2Ｏ3モル比が、３０／１〜８０００／１の疎水性ゼオライト、化学吸着剤担持無機多孔体、無機臭気分解剤なる群から選ばれる、１種または２種以上を含む。
【００４７】
［疎水性ゼオライト］
本発明において用いられる疎水性ゼオライトは、ＳｉＯ2／Ａｌ2Ｏ3モル比が、３０／１〜８０００／１であることが好ましい。ゼオライトは、一般的にＳｉＯ2／Ａｌ2Ｏ3モル比が高い程、疎水性が高くなる。
【００４８】
疎水性ゼオライトは、本発明の消臭積層体が２３０℃以上に晒される場合であっても、臭気成分の吸着効果が維持される。
【００４９】
疎水性ゼオライトは、球状、棒状、楕円状等の任意の外形形状であってよく、粉体状、塊状、粒状等いかなる形態であってもよいが、樹脂中に分散させた際の、均一な分散性や混練特性、製膜性等の観点から、粉体状が好ましい。
【００５０】
本発明において、疎水性ゼオライトの平均粒子径は、用途に応じて、任意の平均粒子径のものを適宜選択することができるが、平均粒子径０．０１μｍ〜１０μｍのものが好ましい。ここで、平均粒子径は、動的光散乱法により測定された値である。
【００５１】
平均粒子径が０．０１μｍよりも小さい場合には疎水性ゼオライトの凝集が生じ易く、分散性が低下する傾向にある。また、平均粒子径が１０μｍよりも大きい場合には、該疎水性ゼオライトを含む層の製膜性が劣る傾向になる為に、疎水性ゼオライトを多くは添加し難い傾向となり、更に表面積も減少する為、十分な消臭効果が得られない可能性が生じる。
【００５２】
疎水性ゼオライトは、疎水性である為に、極性の高い水分子等は吸着し難く、逆に極性の低い、臭い分子、疎水性ガス、親油性ガス（溶剤系ガスも含む）との親和性が高く、これらを吸着し易い。更に、ゼオライト表面に存在する、Ｃａ、Ｎａ、Ｋ等のアルカリ金属、アルカリ土類金属の効果によりゼオライト表面は塩基性を示し、酸性ガスを中和反応によって吸着し易い。
【００５３】
［化学吸着剤担持無機多孔体］
本発明において、化学吸着剤担持無機多孔体とは、無機多孔体に化学吸着剤を担持させたものであり、溶出性の有機物や、ＵＶ照射、γ線照射、ＥＢ照射や、ホットパック、ボ
イル等の殺菌・滅菌処理時に包装体から発生する臭気物質を吸着する機能を有するものである。
【００５４】
担持方法としては、公知または慣用の担持方法を適用することができ、例えば、下記で説明する化学吸着剤を含有する溶液を、無機多孔体に含浸させて、乾燥することにより、担持させることができる。
【００５５】
本発明において、化学吸着剤担持無機多孔体を用いることにより、化学吸着剤の単位質量当たりの吸着能を大幅に高めることができ、積層体中の化学吸着剤及び化学吸着剤担持無機多孔体の含有率を減らすことができる。また無機多孔体の孔部分に対する物理吸着特性も期待できる。
【００５６】
これらにより、高い接着強度やシール強度が得られ、接着層として求められる優れた接着性及び塗布性や製膜性を保持することができ、シーラント層として求められる優れたヒートシール性及び製膜性を保持することができる。
【００５７】
化学吸着剤担持無機多孔体は、銅、亜鉛、銀、白金、鉄、コバルトなる群から選択される１種または２種以上の元素を含有することが好ましい。
【００５８】
また、化学吸着剤担持無機多孔体は、球状、棒状、楕円状等の任意の外形形状であってよく、粉体状、塊状、粒状等いかなる形態であってもよいが、上記製膜性や、均一な分散性や混練特性等の観点から、粉体状が好ましい。
【００５９】
化学吸着剤担持無機多孔体は、用途に応じて、任意の平均粒子径のものを適宜選択することができるが、本発明においては特に、平均粒子径０．０１μｍ〜１０μｍのものが好ましく、０．１μｍ〜８μｍのものがより好ましく、１μｍ〜７μｍのものが更に好ましい。ここで、平均粒子径は、動的光散乱法により測定された値である。
【００６０】
平均粒子径が０．０１μｍよりも小さい場合には、化学吸着剤担持無機多孔体の凝集が生じ易く、分散性が低下する傾向にある。
【００６１】
また、平均粒子径が１０μｍよりも大きい場合には上記製膜性が劣るために、化学吸着剤担持無機多孔体を多くは含有し難い傾向となり、十分な吸着効果が得られない可能性が生じる。
【００６２】
市販品の具体例としては、東亞合成（株）社製のＮＳ−２４１、ＮＳ−２３１（アミノ基含有化合物担持無機多孔体）、（株）シナネンゼオミック社製のダッシュライトＭ（アミノ基含有化合物担持無機多孔体）、ダッシュライトＣＺＵ（化学吸着剤担持銅亜鉛含有無機多孔体。）等を本発明において好適な消臭体として用いることができる。
【００６３】
（無機多孔体）
本発明において、無機多孔体としては、その表面に多数の細孔を有する任意の無機化合物を用いることができ、例えば、ゼオライト、二酸化ケイ素、ケイ酸塩、活性炭、チタニア、燐酸カルシウム等の無機燐酸塩、アルミナ、水酸化アルミニウム、水酸化マグネシウム、及びこれらの混合物が挙げられる。
【００６４】
特に、吸着対象物質の分子サイズやクラスターサイズに対して有効な孔サイズの多孔状態を有することや安全面の観点から、水酸化アルミニウム、ゼオライト、ケイ酸塩を適用することが好ましい。
【００６５】
また、これらは、球状、棒状、楕円状等の任意の外形形状であってよく、粉体状、塊状、粒状等いかなる形態であってもよいが、化学吸着剤を担持して化学吸着剤担持無機多孔体とした後で、上記製膜性や均一な分散や混練特性等の観点から、粉体状が好ましい。
【００６６】
無機多孔体は、用途に応じて、任意の平均粒子径のものを適宜選択することができるが、上記、化学吸着剤担持無機多孔体の平均粒子径を達成するために、平均粒子径０．０１μｍ〜１０μｍのものが好ましく、０．１μｍ〜８μｍのものがより好ましく、１μｍ〜７μｍのものが更に好ましい。
【００６７】
（化学吸着剤）
本発明において、化学吸着剤とは、溶出性の有機物や、殺菌・滅菌処理時に樹脂の分解等により発生する臭気物質と化学反応を起こして結合する反応性官能基を有し、且つ、上記無機多孔体上に担持され得る化合物である。
【００６８】
より具体的には、ＵＶ照射、γ線照射、ＥＢ照射や、ホットパック、ボイル等の殺菌・滅菌処理時に生じる種々のアルデヒド類、ケトン類、カルボン酸類等と結合する反応性を有する官能基を有する化合物である。
【００６９】
このような化合物としては、アミノ基を含有する化合物、例えばアルキルアミン、テトラメチレンジアミン等のポリアミン、エタノールアミン、ピペリジン、ヒドロキシル基等の塩基性官能基を有する化合物、例えば、水酸化ナトリウム、水酸化カリウム、水酸化マグネシウム、水酸化鉄等の水酸化物、炭酸ナトリウム、炭酸水素ナトリウム、炭酸カルシウム等の炭酸塩、炭酸水素塩、２‐アクリルアミド‐２‐メチルプロパンスルホン酸等のアミド基含有化合物等が挙げられる。
【００７０】
本発明において、特に優れた吸着効果を発揮する化学吸着剤としては、アミノ基を有する化合物、例えばポリアミン、例えばエチレンジアミン、ジエチレントリアミン、トリエチレントリアミン、テトラエチレンペンタミン、ピペラジン、メタフェニレンジアミン等が挙げられるが、これらに限定されない。
【００７１】
化学吸着剤の、溶出する有機物や臭気物質等の吸着対象物質に対する吸着機構を、図４（ａ）〜（ｂ）の具体例を用いてさらに詳しく説明するが、本発明はこれらに限定されない。
【００７２】
例えば、吸着対象物質が酸系臭気物質である場合は、図４（ａ）に示すように、化学吸着剤として、例えばヒドロキシル基を有する化合物を無機多孔体上に担持してなる化学吸着剤担持無機多孔体を用いることができる。これにより、カルボキシル基とヒドロキシル基とが化学反応を起こして結合し、吸着対象物質が吸着される。
【００７３】
また、吸着対象物質がアルデヒド類である場合は、図４（ｂ）に示すように、化学吸着剤として、例えばアミノ基を有する化合物を無機多孔体上に担持してなる化学吸着剤担持無機多孔体を用いることができる。これにより、アルデヒド基とアミノ基とが化学反応を起こして結合し、吸着対象物質が吸着される。
【００７４】
この際、化学吸着であることにより、一旦吸着した吸着対象物質は脱離することがなく、効率的に臭気吸着を行うことができる。
【００７５】
さらに、臭気と水蒸気とが同一の吸着部位に吸着される物理吸着剤とは異なり、本発明における化学吸着剤は、吸着対象物質は化学吸着剤の特定の官能基と結合するため、臭気吸着能を低下させる種々の物質、例えば水蒸気等の影響を受けにくい。
【００７６】
［無機臭気分解剤］
本発明における前記無機臭気分解剤は、金属酸化物または金属塩を、無機物に混錬または担持させたものであり、好ましくは、少なくとも、酸化銅（ＩＩ）と、酸化珪素と、酸化アルカリ金属とを含む無機臭気分解剤組成物から形成されたものである。
【００７７】
本発明における無機臭気分解剤は、無機臭気分解剤中に保持された金属成分等がイオン化して、硫黄系悪臭物質の分解反応を促進する触媒作用を発揮することによって、硫黄系悪臭物質に対する消臭効果を奏するものである。硫黄系悪臭物質の中でも、特に、親水性の化合物、例えば硫化水素等に対する消臭効果が高い。
【００７８】
無機臭気分解剤組成物は、上記のイオン化する成分として、更に、銅、亜鉛、銀、白金、金、鉄、コバルトなる群から選ばれる１種または２種以上の元素を含むことが好ましく、特に、銅、亜鉛、銀なる群から選ばれる１種または２種以上の元素を含むことが好ましい。それぞれの元素は、金属、金属酸化物、金属イオン、金属錯体等として無機臭気分解剤組成物に含有されることが好ましい。
【００７９】
金属酸化物としては、例えば、ＣｕＯ、Ｃｕ2Ｏ、ＺｎＯ、Ａｇ2Ｏ、ＰｔＯ2、Ａｕ2Ｏ3、ＦｅＯ、Ｆｅ3Ｏ4、Ｆｅ2Ｏ3、ＣｏＯ、Ｃｏ2Ｏ3、Ｃｏ3Ｏ4等が挙げられる。
【００８０】
また、無機臭気分解剤組成物は、必要に応じて、化学的性能や物理的性能を調整する為に、酸化ホウ素を更に含み、酸化アルカリ土類金属や、酸化アルミニウム等を更に含むこともできる。
【００８１】
粉体状の無機臭気分解剤は、各原料を混合して無機臭気分解剤組成物を調整し、瓶ガラスなどの汎用ガラス作製と同様な常法により溶融して均質化して、冷却後に粉砕することによって、得ることができる。
【００８２】
無機臭気分解剤は、触媒として硫黄系悪臭物質の分解反応を促進するため、化学吸着、物理吸着を利用して表面積に依存する従来技術に比べて、消臭容量を増大させることができ、消臭効果を長期間に亘って安定して発揮することができる。
【００８３】
無機臭気分解剤組成物中の酸化銅（ＩＩ）（ＣｕＯ）の含有率は、０．０１〜２３モル％が好ましく、１〜１３モル％がより好ましく、４〜１３モル％がさらに好ましい。上記範囲よりも少ないと消臭効果が十分に発揮され難くなる傾向になり、上記範囲よりも多いと金属銅が析出し易くなるため、好ましくない。
【００８４】
酸化珪素（ＳｉＯ2）は、無機臭気分解剤の構造骨格を形成する主成分である。無機臭気分解剤組成物中の酸化珪素の含有率は、４６〜７０モル％が好ましく、５１〜７０モル％がより好ましい。
【００８５】
上記範囲よりも少ないと、無機臭気分解剤の化学的耐久性及び耐水性が不十分になりやすく、更には酸化銅（ＩＩ）の触媒作用による消臭効果も低下し易くなる。上記範囲よりも多いと、無機臭気分解剤の融点と溶融粘度が高過ぎて、無機臭気分解剤が不均質になり易い。
【００８６】
酸化アルカリ金属は、Ｌｉ2Ｏ、Ｎａ2Ｏ、Ｋ2Ｏなる群から選ばれる１種または２種以上であり、無機臭気分解剤の融点と溶融粘度を低下させる成分である。
【００８７】
無機臭気分解剤組成物中の酸化アルカリ金属の含有率は、１０〜３３モル％が好ましく
、１２〜２４モル％がより好ましく、１２〜２０モル％がさらに好ましい。
【００８８】
上記範囲よりも少ないと、無機臭気分解剤の融点と溶融粘度を低下させる効果が不十分になり易い。上記範囲よりも多いと、無機臭気分解剤の化学的耐久性及び耐水性が不十分になり易く、消臭効果が低下し易くなる。
【００８９】
酸化アルカリ土類金属は、ＭｇＯ、ＣａＯ、ＳｒＯ、ＢａＯなる群から選ばれる１種または２種以上であり、必要に応じて無機臭気分解剤組成物中に含有される成分であり、無機臭気分解剤の化学的耐久性を向上させる作用を有する。
【００９０】
無機臭気分解剤組成物中に酸化アルカリ土類金属を含有させる場合の、無機臭気分解剤組成物中の酸化アルカリ土類金属の含有率は、２〜１０モル％が好ましく、２〜７モル％がより好ましい。
【００９１】
上記範囲よりも少ないと、酸化アルカリ土類金属を含有した効果を十分に発揮することが困難になり易く、上記範囲よりも多いと、無機臭気分解剤の融点と溶融粘度が高過ぎて不均質になり易い。
【００９２】
酸化ホウ素（Ｂ2Ｏ3）は、無機臭気分解剤の融点と溶融粘度を低下し、無機臭気分解剤を化学的に安定性させる効果を有する。
【００９３】
無機臭気分解剤組成物中に酸化ホウ素を含有させる場合の、無機臭気分解剤組成物中の酸化ホウ素の含有率は、５〜２０モル％が好ましく、８〜１７モル％がより好ましい。
【００９４】
上記範囲よりも少ないと、酸化ホウ素を含有した効果を十分に発揮することが困難になり易く、上記範囲よりも多いと、無機臭気分解剤の化学的耐久性及び耐水性が不十分になりやすく、更には消臭効果も低下し易くなる。
【００９５】
酸化ホウ素は、酸化アルカリ金属と同様に無機臭気分解剤の融点と溶融粘度を低下させる作用がある為、酸化ホウ素と酸化アルカリ金属との合計量についても含有率を考慮することが好ましく、無機臭気分解剤組成物中の酸化ホウ素と酸化アルカリ金属との合計含有率は、１５〜５０モル％が好ましく、２１〜３９モル％がより好ましい。
【００９６】
上記範囲よりも少ないと、無機臭気分解剤の融点と溶融粘度を低下させる効果が不十分になり易い。上記範囲よりも多いと、無機臭気分解剤が不均質になり易く、無機臭気分解剤の耐水性が不十分になりやすい傾向になり、更には消臭効果も低下し易くなる。
【００９７】
酸化アルミニウム（Ａｌ2Ｏ3）は、必要に応じて無機臭気分解剤組成物中に含有される成分であり、無機臭気分解剤の均質性を高め、化学的耐久性を向上させる作用を有する。
【００９８】
無機臭気分解剤組成物中に酸化アルミニウムを含有させる場合の、無機臭気分解剤組成物中の酸化アルミニウムの含有率は、０．１〜６モル％が好ましく、０．１〜５．５モル％がより好ましく、０．１〜４．５モル％がさらに好ましい。
【００９９】
上記範囲よりも少ないと、酸化アルミニウムを含有した効果を十分に発揮することが困難になり易く、上記範囲よりも多いと、無機臭気分解剤の融点と溶融粘度が高過ぎて不均質になり易い。
【０１００】
上記成分以外にも、微量成分として、ＴｉＯ2、ＺｒＯ2、Ｎｂ2Ｏ5、Ｐ2Ｏ5、Ｃｓ2Ｏ、Ｒｂ2Ｏ、ＴｅＯ2、ＢｅＯ、ＧｅＯ2、Ｂｉ2Ｏ3、Ｌａ2Ｏ3、Ｙ2Ｏ3、ＷＯ3、ＭｏＯ3
、Ｓｂ2Ｏ3、ＳｎＯ2等を含有することもできる。
【０１０１】
無機臭気分解剤の粒子径分布は、重量平均粒子径が１μｍ以上、３０μｍ以下であり、Ｄ96が４０μｍ以下である粉体であることが好ましい。ここで、平均粒子径は、動的光散乱法により粒度分布測定を行って測定された値であり、Ｄ96は、累積分布させたときの積分値が９６質量％に当たる粒径を意味する。
【０１０２】
平均粒子径が１μｍよりも小さい場合には無機臭気分解剤の凝集が生じ易く、シーラント層中での分散性が低下する傾向にある。また、平均粒子径が３０μｍよりも大きい場合にはシーラント層の製膜性が劣る傾向になる為に、無機臭気分解剤を多くは添加し難い傾向となり、更に表面積も減少する為、十分な消臭効果を得難いおそれがある。
【０１０３】
Ｄ96が４０μｍを超えると、ヒートシール性樹脂中への均一分散が困難になり易く、製膜性が低下するおそれがある。
【０１０４】
＜シーラント層＞
本発明におけるシーラント層は、ヒートシール性熱可塑性樹脂と消臭体を含有する。
【０１０５】
シーラント層が、ヒートシール性熱顔性樹脂を含有することによって、本発明の消臭シーラントフィルムは、優れたヒートシール性を発揮することができ、消臭体を含有することによって、優れた消臭効果を発揮することができる。
【０１０６】
シーラント層で含有される消臭体には、消臭接着層における消臭体を用いることができ、ひとつの積層体内で、消臭接着層とシーラント層とで同一組成の消臭体を用いても、異なる組成の消臭体を用いてもよい。
【０１０７】
シーラント層は、図１、２のように、消臭体を含有する消臭シーラント層のみであってもよく、消臭体を含有しない非消臭シーラント層のみであってもよく、図３のように、消臭シーラント層と非消臭シーラント層との多層構造であってもよい。
【０１０８】
非消臭シーラント層は。シール強度及び層間接着強度を向上させることができるため、消臭シーラント層の片面および／または両面に、接して積層されていることが好ましい。
【０１０９】
包装体を作製した際は、該包装体の内容物と接する最内層は、消臭シーラント層であっても、非消臭シーラント層であってもよい。非消臭シーラント層が最内層の場合は包装体のシール強度を向上させることができ、消臭シーラント層が最内層の場合は包装体内の層間接着強度を向上させることができる。
【０１１０】
消臭シーラント層には、消臭体として、ＳｉＯ2／Ａｌ2Ｏ3モル比が３０／１〜８０００／１の疎水性ゼオライト、化学吸着剤担持無機多孔体、無機臭気分解剤なる群から選ばれる１種または２種以上を含有することができ、消臭シーラント層と非消臭シーラント層を含むシーラント層中の消臭体の合計の含有量は、０.２質量％以上、１５質量％以下が好ましい。
【０１１１】
消臭体の含有量が、上記範囲よりも少ないと充分な消臭効果を発揮し難く、上記範囲よりも多いと、良好な製膜性とヒートシール性を発揮することが困難になり易い。
【０１１２】
消臭体として、前記群から選ばれる２種または３種を併用する場合には、消臭効率が向上することによって、消臭シーラント層を含むシーラント層中の消臭体の含有量は、０．２質量％以上、１０質量％以下であっても、充分な消臭効果を得ることができる。
【０１１３】
［ヒートシール性熱可塑性樹脂］
ヒートシール性熱可塑性樹脂の具体例としては、低密度ポリエチレン（ＬＤＰＥ）、中密度ポリエチレン（ＭＤＰＥ）、高密度ポリエチレン（ＨＤＰＥ）、直鎖状（線状）低密度ポリエチレン（ＬＬＤＰＥ）、エチレン−酢酸ビニル共重合体、エチレン−アクリル酸エチル共重合体、エチレン−アクリル酸共重合体、エチレン−メタクリル酸共重合体、エチレン−メチルメタクリル酸共重合体、エチレン−プロピレン共重合体等の低溶出化されたもの及びそれらの樹脂の混合物が挙げられるが、これらの樹脂に限定されない。
【０１１４】
上記の中でも、ポリエチレンは、ＵＶ等の滅菌・殺菌処理に対して耐性があって分解され難い性質があるという点で、好適であり、ポリエチレンの中でも、ＬＬＤＰＥがより好ましい。
【０１１５】
さらに、シーラント層は、滑剤、酸化防止剤、アンチブロック剤、その他の添加剤を含むことができる。
【０１１６】
また、シーラント層に含有されるヒートシール性熱可塑性樹脂は、単体でフィルムにした際に、屈曲に起因する耐ピンホール性に優れていることが好ましい。
【０１１７】
包装体は、包装工程中や輸送中の振動による局所的繰り返し屈曲によって疲労破壊が進行してピンホールを発生することがある為、特に食品・医療用品等用の包装材料は耐ピンホール性が重要である。
【０１１８】
シーラント層に含有されるヒートシール性熱可塑性樹脂の耐ピンホ−ル性は、例えば、ヒートシール性熱可塑性樹脂単体からなる５０μｍ厚のフィルムの、２３℃における５０００回のゲルボフレックス後のピンホール発生個数が、０個、または１個以上、１６０個以下であることが好ましい。
【０１１９】
該フィルムのピンホール発生個数が上記範囲であれば、ピンホール耐性が必要な用途の場合に、実用に耐え得る包装体を作製することができる。
【０１２０】
消臭シーラント層と非消臭シーラント層を含むシーラント層中の消臭体の含有量は、０.２質量％以上、１５質量％以下が好ましい。
【０１２１】
上記範囲よりも少ないと充分な消臭効果を発揮し難く、上記範囲よりも多いと、良好な製膜性とヒートシール性を発揮することが困難になり易い。
【０１２２】
［非消臭シーラント層］
本発明におけるシーラント層中の非消臭シーラント層は、ヒートシール性熱可塑性樹脂を含有するが、消臭体を含有しないシーラント層である。
【０１２３】
［消臭シーラント層］
消臭シーラント層は、消臭体とヒートシール性熱可塑性樹脂とを含有するシーラント層である。
消臭シーラント層は、主体となるヒートシール性熱可塑性樹脂の種類や、消臭体の種類や含有率が同一または異なる層からなる多層構造であってもよい。
【０１２４】
さらに、図示しないが、消臭シーラント層は、主体となるヒートシール性熱可塑性樹脂の種類や、消臭体の種類や含有率が同一または異なる３層またはそれ以上からなっていてもよい。
【０１２５】
消臭シーラント層中において、消臭体は、層中に均一に分散していてもよく、濃度勾配を持って分散していてもよい。
【０１２６】
例えば、包装体形成時の内側表面から外側表面に向かって、増加傾向の濃度勾配をもって分散していてもよく、この構成により、ヒートシール性が向上する。これとは逆に、包装体形成時の内側表面から外側表面に向かって、減少傾向の濃度勾配をもって分散していてもよく、この構成により、層間接着強度が向上する。
【０１２７】
更に、消臭シーラント層の厚み方向中心部から両表面に向かって、減少傾向の濃度勾配をもって分散していてもよく、この構成により、ヒートシール性と層間接着強度とが向上する。
【０１２８】
消臭シーラント層の層厚は、５μｍ以上あれば製膜は可能であるが、良好な製膜性とヒートシール性、層間接着強度及び消臭性を得るためには、１０μｍ〜２００μｍが好ましい。
【０１２９】
［消臭シーラント層または非消臭シーラント層の形成］
（消臭体の分散方法）
消臭体とヒートシール性熱可塑性樹脂とを混練する方法としては、公知または慣用の混練方法を適用することができる。
【０１３０】
消臭体を直接、ヒートシール性熱可塑性樹脂と混合して混練することも可能であり、或いは、消臭体を高濃度で熱可塑性樹脂と混合した後に溶融混練（メルトブレンド）してマスターバッチを作製し、これを、目標含有率に応じた比率でヒートシール性熱可塑性樹脂と混合、溶融混練する、いわゆるマスターバッチ方式によっても可能である。
【０１３１】
マスターバッチ中の、疎水性ゼオライトの含有率は、０．５質量％以上、４０質量％以下が好ましく、１質量％以上、２０質量％以下がより好ましい。
マスターバッチ中の、化学吸着剤担持無機多孔体の含有率は、０．５質量％以上、４０質量％以下が好ましく、１質量％以上、２０質量％以下がより好ましい。
マスターバッチ中の、無機臭気分解剤の含有率は、０．５質量％以上、４０質量％以下が好ましく、１質量％以上、２０質量％以下がより好ましい。
【０１３２】
マスターバッチ方式の場合には、凝集が発生し易い消臭体とヒートシール性熱可塑性樹脂の組み合わせであっても、効率的に、均質に分散させることができる。
【０１３３】
この際、マスターバッチ中の熱可塑性樹脂は、消臭シーラント層中のヒートシール性熱可塑性樹脂と同一であっても、異なっていてもよく、目的に応じてヒートシール性熱可塑性樹脂と該熱可塑性樹脂の種類を組み合わせることが可能である。
【０１３４】
例えば、予め消臭体とヒートシール性熱可塑性樹脂を溶融混合しておけば、再度、ヒートシール性熱可塑性樹脂と混合または溶融混練した際に、均質で、良好な製膜性、ヒートシール性、層間接着強度及び消臭性を、効率的に得ることが可能である。
【０１３５】
マスターバッチに用いる熱可塑性樹脂としては、汎用のポリエチレン、ポリプロピレン、メチルペンテンポリマー、酸変性ポリオレフィン系樹脂等のポリオレフィン系樹脂、及びこれらの樹脂の混合物等が挙げられるが、これらの樹脂に限定されない。
【０１３６】
該熱可塑性樹脂は、本発明におけるヒートシール性熱可塑性樹脂と同等程度のヒートシ
ール性を有するものが好ましいが、シーラント層全体のヒートシール性や製膜性に大きな悪影響を与えない範囲内で用いることができる。
【０１３７】
（シーラント層の製膜・積層方法）
本発明において、シーラント層中の各層の製膜、積層方法は特に限定されず、公知または慣用の製膜方法、積層方法を適用することができる。
【０１３８】
消臭シーラント層や非消臭シーラント層を、場合により接着層を介して、他の層上にエクストルージョンコート法により積層することや、例えば、複数の、消臭シーラント層と非消臭シーラント層とを、インフレーション法やキャスト法により共押出しにより形成することもできる。
【０１３９】
エクストルージョンコート法により積層する場合においては、まず、消臭シーラント層を形成する樹脂組成物や非消臭シーラント層を形成する樹脂組成物を加熱して溶融させて、Ｔダイスで必要な幅方向に拡大伸張させてカーテン状に押出し、該溶融樹脂を被積層面上へ流下させて、ゴムロールと冷却した金属ロールとで挟持することで、消臭シーラント層や非消臭シーラント層の形成と被積層面への接着と積層を同時に行う。
【０１４０】
エクストルージョンコート法により積層する場合の、消臭シーラント層や非消臭シーラント層に含まれるヒートシール性熱可塑性樹脂のメルトフローレート（ＭＦＲ）は、０．２〜５０ｇ／１０分であることが好ましく、より好ましくは０．５〜３０ｇ／１０分である。なお、本明細書において、ＭＦＲとはＪＩＳ  Ｋ７２１０に準拠した手法から測定された値である。
ＭＦＲが０．２ｇ／分未満、又は５０ｇ／分超では加工適正の面で有効になり難い。
【０１４１】
インフレーション法を用いる場合においては、消臭シーラント層や非消臭シーラント層に含まれるヒートシール性熱可塑性樹脂のメルトフローレート（ＭＦＲ）は、０．２〜１０ｇ／１０分であることが好ましく、より好ましくは０．２〜９．５ｇ／１０分である。
【０１４２】
ＭＦＲが０．２ｇ／１０分未満、又は１０ｇ／１０分超の場合は加工適正の面で劣る傾向にある。
【０１４３】
または、予め製膜された消臭シーラント層と非消臭シーラント層とを、接着剤の、エクストルージョンコート法、ドライラミネート法、ノンソルベントラミネート法等により、接着層を介してラミネートしてもよい。
【０１４４】
＜中間層＞
本発明の消臭積層体は、図１に示すように、中間層を含み、必要に応じて様々な機能を付与するすることができる。
【０１４５】
例えば、バリア層として、金属箔、金属蒸着膜層または金属酸化物蒸着膜層が形成された熱可塑性樹脂フィルムや、更に、図２に示すように、前記金属蒸着膜層上にバリアコート樹脂層を含むことでもできる。
【０１４６】
上記のようなバリア層を含むことによって、積層体のガスバリア性を向上させることができ、内容物の酸化や香味成分の散逸を防ぐ効果が高まり、内容物の風味を維持する効果を高めることができる。
【０１４７】
特に、液体飲料や酒類等の嗜好品においては、風味の維持が重要であり、大きな効果を発揮する。
【０１４８】
更に、上記の要件を満たす、中間層用のフィルムは、商業的にも入手可能であり、本発明において好適に用いられるものとしては、例えば、ＰＶＤ法によりアルミナを片面に蒸着したＰＥＴフィルムである、大日本印刷株式会社製のアルミナ蒸着ＩＢ−ＰＥＴ−ＰＩＲ（厚さ１２μｍ）、シリカ蒸着ＩＢ−ＯＮ−ＵＢ（厚さ１５μｍ）が挙げられる。
【０１４９】
＜消臭包装材料＞
本発明の消臭包装材料は、本発明の消臭積層体から作製されるものであり、必要に応じて、公知の印刷層や他の層や他の積層体を公知の方法で積層して用いることができる。
【０１５０】
＜消臭包装体＞
本発明の消臭包装体は、例えば、本発明の消臭包装材料を製袋してなるものであり、ヒートシール性が良好な面が対向するように、包装材料を折り曲げるかまたは２枚を重ね合せ、その周辺端部を例えば、側面シール型、二方シール型、三方シール型、四方シール型、封筒貼りシール型、合掌貼りシール型（ピローシール型）、ひだ付シール型、平底シール型、角底シール型、ガゼット型等のヒートシール形態によりヒートシールすることにより作製することができる。
【０１５１】
ヒートシールの方法としては、例えばバーシール、回転ロールシール、ベルトシール、インパルスシール、高周波シール、超音波シール等の公知方法を適用することができる。
【０１５２】
本発明の消臭包装体は、液体内容物を充填するための液体内容物用消臭包装体として用いることができ、特に液体内容物が酒類である酒類用消臭包装体として用いることができる。
【０１５３】
＜液体内容物＞
本発明において、液体内容物とは、飲料水、ジュース類、酒類、点滴用輸液、醤油やソース等の調味液体、つゆ、はちみつ、タレ、ドレッシング等の液体全般を指すものである。
更に、酒類とは、日本酒、焼酎、ビール、発泡酒、ワイン、洋酒等のエチルアルコールを含有する飲料や、みりん等の調味液体、更には低アルコール濃度またはノンアルコールの酒類風飲料等を指す。
【実施例】
【０１５４】
＜原材料＞
実施例に用いた原料の詳細は下記の通りである。
［基材層］
・板紙１：坪量３８０ｇ／ｍ2の紙基材。
［中間層］
・アルミニウム箔１：厚さ７μｍ。
・ＩＢ−ＰＥＴ−ＰＩＲ：大日本印刷（株）社製。バリアコート樹脂層付きアルミナ蒸着ＰＥＴフィルム。厚さ１２μｍ。
［疎水性ゼオライト］
・ミズカシーブスＥＸ−１２２：水澤化学工業（株）社製。ＳｉＯ2／ＡＬ2Ｏ3モル比＝３２／１、平均粒子径＝２．５〜５．５μｍ。
・シルトンＭＴ４００：水澤化学工業（株）社製。ＳｉＯ2／ＡＬ2Ｏ3モル比＝４００／１、平均粒子径＝５〜７μｍ。
・シルトンＭＴ−８０００：水澤化学工業(株)製。ＳｉＯ2／ＡＬ2Ｏ3モル比＝８０００／１、平均粒子径＝０．８μｍ。
［化学吸着剤担持無機多孔体］
・ダッシュライトＣＺＵ１７２１：（株）シナネンゼオミック社製。酸化銅・酸化亜鉛複合化アルミノケイ酸、平均粒子径＝３〜５μｍ。
［無機臭気分解剤］
・無機臭気分解剤１：石塚硝子（株）社製。酸化銅混錬硝子、平均粒子径＝３〜４μｍ。［ＥＣ用接着剤］
・ＥＭＡＡ系接着剤１：三井・デュポンポリケミカル（株）社製、Ｎ０９０８Ｃ。
［ドライラミネート用接着剤］
・ポリエステル系接着剤１：ロックペイント（株）社製、アドロックＲＵ００４／Ｈ１。[ヒートシール性熱可塑性樹脂、熱可塑性樹脂、ＥＣ用接着剤]
・ウルトゼックス１５２０Ｌ：プライムポリマー（株）社製。ＬＬＤＰＥ、密度＝０．９１６ｇ／ｃｍ3、ＭＦＲ＝２．３。
・ノバテックＬＣ６００Ａ：日本ポリエチレン（株）社製。ＬＤＰＥ、密度＝０．９１８ｇ／ｃｍ3、ＭＦＲ＝７．０。
【０１５５】
＜消臭シーラント層マスターバッチの調整＞
表1の配合に従った割合で、熱可塑性樹脂と消臭体とをメルトブレンドし、消臭シーラント層マスターバッチ１〜９（ＭＢ１〜９）を得た。
【０１５６】
【表１】
2020001272.tif 000003
【０１５７】
＜消臭シーラント層樹脂組成物の調製＞
表２に記載された配合比に従って、ヒートシール性熱可塑性樹脂と、消臭シーラント層マスターバッチとをメルトブレンドして、消臭シーラント層組成物１〜１４を得た。
【０１５８】
【表２】
2020001272.tif 000004
【０１５９】
［実施例１］
紙基材１の片面上に、ポリオレフィン系樹脂として低密度ポリエチレン樹脂であるノバテックＬＣ６００Ａを、Ｔダイ押出機により溶融押出したエクストリュージョンコート法によって、厚さ２０μｍに積層した。
【０１６０】
前記紙基材のもう一方の片面と、中間層のＩＢ−ＰＥＴ−ＰＩＲのバリアコート樹脂層面とを、Ｔダイ押出機により溶融押出しされ、エクストリュージョンコート法によって積層された厚さ２０μｍのＥＭＡＡ系接着剤１によって接着して、積層体前駆体を得た。
【０１６１】
次に、非消臭シーラント層用にヒートシール性熱可塑性樹脂であるウルトゼックス１５２０Ｌと、消臭シーラント層用に消臭シーラント層樹脂組成物１とを用いて、１６０℃でインフレーション製膜により下記３層構成の系４０μｍ厚のシーラントフィルムを作製した。
非消臭シーラント層（１０μｍ）／消臭シーラント層（２０μｍ）／非消臭シーラント層（１０μｍ）
【０１６２】
そして、上記で得た積層体前駆体のＩＢ−ＰＥＴ−ＰＩＲ面にポリエステル系接着剤１を乾燥塗布量３．５ｇ／ｍ2で塗布して乾燥し、上記で得たシ-ラントフィルムを、ドライラミネート法により積層し、下記構成の積層体を得て、各種評価を実施した。積層体の詳細構成及び評価結果を表３に示す。
ポリオレフィン系樹脂層（２０μｍ）／紙層（３８２ｇ／ｍ2）／接着層（２０μｍ）／ＩＢ−ＰＥＴ−ＰＩＲ（１２μｍ）／接着層（３．５ｇ／ｍ2）／非消臭シーラント層（１０μｍ）／消臭シーラント層（２０μｍ）／非消臭シーラント層（１０μｍ）
【０１６３】
［実施例２〜８］
表３の記載に従って消臭シーラント層樹脂組成物を選択し、実施例１と同様に操作して、積層体前駆体、シーラントフィルム、積層体を得て、各種評価を実施した。積層体の詳細構成及び評価結果を表３に示す。
【０１６４】
［実施例９］
消臭シーラントフィルムを、消臭シーラント層樹脂組成物９を用いた４０μｍ厚の単層構成にした以外は、実施例１と同様に操作して、積層体前駆体、シーラントフィルム、積層体を得て、各種評価を実施した。積層体の詳細構成及び評価結果を表３に示す。
【０１６５】
［実施例１０〜１１、１４〜１７］
実施例１と同様に、積層体前駆体と、表３の記載に従った消臭シーラント層樹脂組成物を選択してシーラントフィルムを作製した。
次に、得られた積層体前駆体とシーラントフィルムとを、ノバテックＬＣ６００Ａを用いたエクストリュージョンコート法によって１５μｍ厚の接着層を形成して、接着して、積層体を得て、各種評価を実施した。積層体の詳細構成及び評価結果を表３に示す。
【０１６６】
［実施例１２］
前記紙基材のもう一方の片面と、中間層のＩＢ−ＰＥＴ−ＰＩＲのバリアコート樹脂層面とは反対の面とを接着したこと以外は実施例１０と同様に操作して、積層体前駆体、シーラントフィルム、積層体を得て、各種評価を実施した。積層体の詳細構成及び評価結果を表３に示す。
【０１６７】
［実施例１３］
中間層にアルミニウム箔１を用いた以外は実施例１０と同様に操作して、積層体前駆体、シーラントフィルム、積層体を得て、各種評価を実施した。積層体の詳細構成及び評価結果を表３に示す。
【０１６８】
［比較例１］
実施例１と同様に、積層体前駆体を作製した。
次に、得られた積層体前駆体のＩＢ−ＰＥＴ−ＰＩＲ面に、シーラント層として、ウルトゼックス１５２０Ｌを押出しラミネートによって積層し、積層体を得て、実施例１と同様に各種評価を実施した。包装材料の詳細構成及び評価結果を表３に示す。
【０１６９】
［比較例２］
シーラント層として、消臭シーラント層樹脂組成物１０を用いた以外は、比較例１と同様に操作して、積層体を得て、実施例１と同様に各種評価を実施した。包装材料の詳細構成及び評価結果を表３に示す。
【０１７０】
＜評価＞
［シーラント層のヒートシール性］
実施例及び比較例で得られた包装材料を１０ｃｍ×１０ｃｍに切り分け、半分に折って重ね合せ、ヒートシールテスター（テスター産業社製：ＴＰ−７０１−Ａ）を用いて、１ｃｍ×１０ｃｍの領域をヒートシールして、端部はヒートシールされずに接着しておらず、二股に分かれている状態のサンプルを作製した。
【０１７１】
このサンプルを、１５ｍｍ幅で短冊状に切り、二股に分かれている各端部を引張試験機に装着して引張強度（Ｎ／１５ｍｍ）を測定して、合否判定した。
（ヒートシール条件）
温度：１６０℃
圧力：１ｋｇｆ／ｃｍ2
時間：１秒
（引張強度試験条件）
試験速度：３００ｍｍ／分
荷重レンジ：５０Ｎ
（合否判定基準）
○：３０Ｎ／１５ｍｍ以上であり、合格。
×：３０Ｎ／１５ｍｍ未満であり、不合格。
【０１７２】
［臭気濃度］
実施例及び比較例で得られた包装材料（１１ｃｍ×１５ｃｍ×２枚）をガスサンプリングバッグ（テドラーバック）で作製したパウチ（１３ｃｍ×１７ｃｍ）に入れ、下記の評価ガスをパウチ袋内に注射器で注入した評価パウチを各評価ガス毎に作製し、２日間２５℃で放置した後に、各評価パウチ袋内の空気を注射器で採取して、ジメチルトリスルフィド、硫化水素、アセトアルデヒドの濃度をＧＣ及び検知管で測定して、パウチ袋内のジメチルトリスルフィド、硫化水素、アセトアルデヒドの各々の濃度を測定した。
（評価ガス）
ジメチルトリスルフィド：３５ｐｐｍ
硫化水素：２５ｐｐｍ
アセトアルデヒド：３０ｐｐｍ
その他成分：空気
【０１７３】
【表３】
2020001272.tif 000005
【０１７４】
＜結果まとめ＞
全ての実施例は、優れたシール強度と、優れた臭気濃度の減少を示した。
【０１７５】
しかし、シーラント層に消臭体を含有しない比較例１は、シール強度は優れているものの、臭気濃度はほとんど減少せず、シーラント層の消臭体含有量が高すぎる比較例２は、ヒートシール性が劣った。
【符号の説明】
【０１７６】
１  液体内容物用消臭積層体
２  基材層
２ａ  ポリオレフィン系樹脂層
２ｂ  紙層
３  接着層
４  中間層
４ａ  蒸着膜支持層
４ｂ  蒸着膜層
４ｃ  金属箔層
６  シーラント層
６ａ  非消臭シーラント層
６ｂ  消臭シーラント層
７  バリアコート樹脂層
２０  化学吸着剤担持無機多孔体
【図１】
2020001272.tif 000006
【図２】
2020001272.tif 000007
【図３】
2020001272.tif 000008
【図４】
2020001272.tif 000009